(57)【要約】  本発明は、新規なカルボジイミド−含有組成物、その合成方法、及び、熱可塑性ポリウレタン、ポリウレタンエラストマー、ＰＵ接着剤、ＰＵ注型用樹脂、又はＰＵフォーム中でのその使用に関する。【特許請求の範囲】
【請求項１】
−少なくとも１種のポリオールと、
−少なくとも１種のカルボジイミド、好ましくは少なくとも１種の式（Ｉ）の液体カルボジイミドと
【化１】
2015520267.tif 000008
（式中、Ｒ１、Ｒ２、Ｒ４及びＲ６はそれぞれ独立にＣ３〜Ｃ６アルキルであり、Ｒ３及びＲ５はそれぞれ独立にＣ１〜Ｃ３アルキルである）、
−少なくとも１種のジイソシアネートと、
を含有し、ポリオールに対するジイソシアネートの比率が２０〜５０：１００重量部、より好ましくは２５〜３５：１００重量部である組成物。
【請求項２】
前記Ｒ１〜Ｒ６ラジカルが分子内で同じものであることを特徴とする、請求項１に記載の組成物。
【請求項３】
前記Ｒ１〜Ｒ６ラジカルがイソプロピルであることを特徴とする、請求項１又は２に記載の組成物。
【請求項４】
前記カルボジイミドが室温で液体であることを特徴とする、請求項１〜３のいずれか１項に記載の組成物。
【請求項５】
前記カルボジイミドが前記式（Ｉ）のカルボジイミドの複数の混合物であることを特徴とする、請求項１〜４のいずれか１項に記載の組成物。
【請求項６】
前記ポリオールが、ポリエステルポリオール及び／又はポリエーテルエステルポリオールを含むことを特徴とする、請求項１〜５のいずれか１項に記載の組成物。
【請求項７】
前記ポリオールが、３０〜８０℃の温度で液体のポリエーテルエステルポリオール及び／又はポリエステルポリオールを含むことを特徴とする、請求項５に記載の組成物。
【請求項８】
少なくとも１種の触媒を含有することを特徴とする、請求項１〜７のいずれか１項に記載の組成物。
【請求項９】
モル質量が２００ｇ／ｍｏｌ未満の少なくとも１種のジアミン及び／又は短鎖ジオールも更に含有することを特徴とする、請求項１〜８のいずれか１項に記載の組成物。
【請求項１０】
前記ポリオールが最初に入れられ、前記式（Ｉ）の液体カルボジイミド又は式（Ｉ）の液体カルボジイミドの混合物が撹拌しながら又は計量して入れられることを特徴とする、請求項４に記載の組成物の合成方法。
【請求項１１】
ポリオールと少なくとも１種の式（Ｉ）のカルボジイミドとからなる組成物に、８０〜１３０℃の温度でジイソシアネートが撹拌しながら入れられることを特徴とする、請求項１に記載の組成物の合成方法。
【請求項１２】
少なくとも１種のポリエステルポリオールと、好ましくは少なくとも１種の液体カルボジイミドである少なくとも１種の式（Ｉ）のカルボジイミド
【化２】
2015520267.tif 000009
（式中、Ｒ１、Ｒ２、Ｒ４及びＲ６はそれぞれ独立にＣ３〜Ｃ６アルキルであり、Ｒ３及びＲ５はそれぞれ独立にジイソシアネートを有するＣ１〜Ｃ３アルキルである）
との、８０〜１３０℃の温度での反応により得られ、ポリオールに対するジイソシアネートの比率が２０〜５０：１００重量部、より好ましくは２５〜３５：１００重量部である、ポリマー。
【請求項１３】
前記触媒が最初に、モル質量が２００ｇ／ｍｏｌ未満の前記ジアミン及び／又は前記短鎖ジオールと予め混合され、ポリオールと好ましくは液体カルボジイミドである少なくとも１種の式（Ｉ）のカルボジイミドと前記ジイソシアネートとからなる組成物に４０〜１００℃の温度で撹拌しながら入れられ、ポリオールに対するジイソシアネートの比率が２０〜５０：１００重量部、より好ましくは２５〜３５：１００重量部であることを特徴とする、請求項９に記載の組成物の合成方法。
【請求項１４】
請求項１〜９のいずれか１項に記載の組成物の、熱可塑性ポリウレタン中での使用。
【請求項１５】
請求項１〜９のいずれか１項に記載の組成物の、ＰＵエラストマー、接着剤、注型用樹脂、又はＰＵフォーム中での使用。
【発明の詳細な説明】
【技術分野】
【０００１】
本発明は、新規な芳香族カルボジイミド−及びポリオール−含有組成物、その合成方法、並びに、熱可塑性ポリウレタン、ポリウレタンエラストマー、ＰＵ接着剤、ＰＵ注型用樹脂又はＰＵフォーム中のエステルベースのポリオール中での安定剤及び／又は相溶化剤としてのその使用に関する。
【背景技術】
【０００２】
ポリウレタンは、ポリイソシアネートと、多価アルコールすなわちポリオールとの重付加反応により実質的に定量的に生成する。ある分子のイソシアネート基（−Ｎ＝Ｃ＝Ｏ）と別の分子のヒドロキシル基（−ＯＨ）との反応によりウレタン基（−ＮＨ−ＣＯ−Ｏ−）が生成することで架橋が生じる。
【０００３】
ジイソシアネートとポリオールとの反応の経過は成分のモル比に依存ずる。所望の平均分子量と所望の末端基を有する中間体が得られる可能性が高い。これらの中間体はその後、後ろの連結点でジオール又はジアミンと反応することができ（鎖延長）、この場合目的とするポリウレタン又はポリウレタン−ポリウレア複合体が生成する。中間体は通常プレポリマーと呼ばれている。
【０００４】
プレポリマーの製造に好適なポリオールとしては、ジオールの他、ポリエーテルエステル、又は末端ヒドロキシル基を有するポリエステル（ポリエステルポリオール）がある。
【０００５】
機械的及び動的に高い耐久性のあるポリウレタンの製造のためには、ポリエステルポリオールを使用することが好ましい。
【０００６】
カルボジイミドは多くの用途で、例えば、熱可塑性樹脂、ポリオール、ポリウレタン等のための加水分解安定剤として、有用であることがこれまでに見出されている。
【０００７】
この目的のためには立体障害型カルボジイミドを用いることが好ましい。これに関連して特によく知られているカルボジイミドは、２，６−ジイソプロピルフェニルカルボジイミド（Ｒｈｅｉｎ  Ｃｈｅｍｉｅ  Ｒｈｅｉｎａｕ  ＧｍｂＨ社のＳｔａｂａｘｏｌ（登録商標）Ｉ）である。
【０００８】
しかし、先行技術で知られているカルボジイミドは、低温でも揮発性であるという欠点を有している。これらは熱的に不安定であり、粉末の形態を維持しにくい顕著な傾向を示し、その後に量り入れるだけのために使用前に溶かす必要がある。（特許文献１）に記載されているような別のカルボジイミドも同様に固体であり、同じ量では十分に効果が得られず、採算が合うように合成できず、及び／又は市販品として入手することができない。
【０００９】
そのため、上述の欠点を有さない、新規な芳香族カルボジイミド−及びポリオール−含有組成物が必要とされている。
【先行技術文献】
【特許文献】
【００１０】
【特許文献１】欧州特許出願公開第０５９７３８２Ａ１号明細書
【発明の概要】
【発明が解決しようとする課題】
【００１１】
したがって、本発明の目的は、カルボジイミドを液体の形態で理想的に利用することができる、新規な芳香族カルボジイミド−及びポリオール−含有組成物を提供することである。
【課題を解決するための手段】
【００１２】
この目的は、驚くべきことに、特定の液状単量体カルボジイミドをポリオール中で使用することによって達成された。
【００１３】
したがって、本発明は、
−少なくとも１種のポリオールと、
−少なくとも１種の、好ましくは室温で液体である式（Ｉ）の単量体カルボジイミドと
【化１】
2015520267.tif 000002
（式中、Ｒ１、Ｒ２、Ｒ４及びＲ６はそれぞれ独立にＣ３〜Ｃ６アルキルであり、Ｒ３及びＲ５はそれぞれ独立にＣ１〜Ｃ３アルキルである）、
を含有する組成物を提供する。
【発明を実施するための形態】
【００１４】
アルキルラジカルは直鎖及び／又は分岐であってもよい。これらは好ましくは分岐である。
【００１５】
本発明の組成物で使用される式（Ｉ）のカルボジイミドは、好ましくは同じものであるＲ１〜Ｒ６ラジカルを有している。
【００１６】
本発明の更に好ましい実施形態では、Ｒ１〜Ｒ６ラジカルはイソプロピルである。
【００１７】
本発明の範囲には、前述及び後述の全ての一般的なラジカルの定義、添え字、パラメーター、及び説明が含まれ、また、お互いの好ましい範囲で述べたもの、すなわち、それぞれの範囲及び好ましい範囲の間のいかなる組み合わせも包含される。
【００１８】
式（Ｉ）の化合物は貯蔵安定性があり、室温で液体であり、非常に計量し易いことを特徴とする。これらは好ましくは２５℃で２０００ｍＰａｓ未満、より好ましくは１０００ｍＰａｓ未満の粘度を有する。
【００１９】
これらのカルボジイミドは、好ましくは、触媒及び任意選択的な溶媒の存在下、４０℃〜２００℃の温度で、二酸化炭素の脱離を伴う式（ＩＩ）
【化２】
2015520267.tif 000003
及び
【化３】
2015520267.tif 000004
の三置換ベンゼンイソシアネート
（式中、Ｒ１、Ｒ２、Ｒ４及びＲ６はそれぞれ独立にＣ３〜Ｃ６アルキルであり、Ｒ３及びＲ５はそれぞれ独立にＣ１〜Ｃ３アルキルである）
のカルボジイミド化によって合成することができる。
【００２０】
三置換ベンゼンイソシアネートは、好ましくは２，４，６−トリイソプロピルフェニルイソシアネート、２，６−ジイソプロピル−４−エチルフェニルイソシアネート、及び２，６−ジイソプロピル−４−メチルフェニルイソシアネートである。これらの合成に必要な三置換ベンゼンアミンは、当業者に知られているように、適切なアルケン、ハロアルカン、ハロアルケンベンゼン、及び／又はハロシクロアルカンを用いたアニリンのＦｒｉｅｄｅｌ−Ｃｒａｆｔｓアルキル化によって合成することができる。
【００２１】
その後にこれらをホスゲンと反応させることで、対応する三置換ベンゼンイソシアネートが得られる。
【００２２】
カルボジイミド化は、好ましくはＡｎｇｅｗ．Ｃｈｅｍ．９３，ｐ．８５５−８６６（１９８１）、又はＤＥ−Ａ−１１  ３０  ５９４又はＴｅｔｒａｈｅｄｒｏｎ  Ｌｅｔｔｅｒｓ  ４８（２００７），ｐ．６００２−６００４に記載されている方法によって行われる。
【００２３】
本発明のある実施形態では、式（Ｉ）の化合物の合成に好ましい触媒は、強塩基又はリン化合物である。ホスホレンオキシド、ホスホリジン、又はホスホリンオキシド、及びその対応する硫化物を使用することが好ましい。３級アミン、塩基性金属化合物、アルカリ金属又はアルカリ土類金属の酸化物又は水酸化物、アルコキシド又はフェノキシド、カルボン酸金属塩及び非塩基性有機金属化合物を触媒として用いることもできる。
【００２４】
カルボジイミド化は、物質中でも溶媒中でも行うことができる。最初に材料中でカルボジイミド化を開始し、引き続き溶媒を添加した後に完結させることも可能である。使用される溶媒は例えばベンジン、ベンゼン、及び／又はアルキルベンゼンとすることができる。
【００２５】
使用される溶媒は例えばベンジン、ベンゼン、及び／又はアルキルベンゼンとすることができる。
【００２６】
好ましくは、本発明にかかる方法で使用されるカルボジイミドは用いられる前に精製される。粗生成物は蒸留によって又は抽出によって精製することができる。精製に使用される好適な溶媒は、アルコール、ケトン、エーテル、又はエステルとすることができる。
【００２７】
三置換アニリンから、ＣＳ２との反応によってチオ尿素誘導体を得た後に塩基性次亜塩素酸塩溶液中で反応させてカルボジイミドを得ることにより、本発明にかかる方法で使用されるカルボジイミドを合成することもでき、あるいは、欧州特許出願公開第０５９７３８２Ａ号明細書に記載の方法によって合成することもできる。
【００２８】
本発明との関係におけるポリオールは、２０００以下の、好ましくは１０００〜２０００の、より好ましくは５００〜１０００の分子量（ｇ／ｍｏｌ）を好ましくは有する長鎖化合物である。
【００２９】
本発明との関係における用語「ポリオール」には、長鎖ジオール及びトリオールの他、一分子当たり３個より多いヒドロキシル基を有する化合物も包含される。トリオールを使用することが特に好ましい。
【００３０】
好ましいポリオールは、３０〜８０℃の温度で液体の形態で存在するポリエステルポリオール及び／又はポリエーテルエステルポリオールである。
【００３１】
ポリオールが２００以下の、好ましくは２０〜１５０の、より好ましくは５０〜１１５のＯＨ価を有する場合に有利である。特に好適なのは、様々なポリオールと、芳香族ジカルボン酸又は脂肪族ジカルボン酸及び／又はラクトンのポリマーとの反応生成物であるポリエステルポリオールである。
【００３２】
ここでは芳香族ジカルボン酸が好ましく、好適なポリエステルポリオールの合成に使用することができる。特に好ましいのはテレフタル酸、イソフタル酸、フタル酸、フタル酸無水物、及びベンゼン環を有する置換ジカルボン酸化合物である。
【００３３】
好ましい脂肪族ジカルボン酸は、好適なポリエステルポリオールの合成に使用できるものであり、より好ましくはセバシン酸、アジピン酸、及びグルタル酸である。
【００３４】
好ましいラクトンのポリマーは、好適なポリエステルポリオールの合成に使用できるものであり、より好ましくはポリカプロラクトンである。
【００３５】
ジカルボン酸と、ラクトンのポリマーは共に汎用化学品である。
【００３６】
好適なポリエステルポリオールの合成に使用することができるポリオールも特に好ましく、最も好ましくはエチレングリコール、ブタンジオール、ネオペンチルグリコール、ヘキサンジオール、プロピレングリコール、ジプロピレングリコール、ジエチレングリコール、及びシクロヘキサンジメタノールである。
【００３７】
本発明の更に好ましい実施形態では、ポリオールはポリエーテルエステルポリオールである。
【００３８】
この目的のためには、上述の様々なポリオールと、芳香族ジカルボン酸又は脂肪族ジカルボン酸及び／又はラクトンのポリマー（例えばポリカプロラクトン）との反応生成物が好ましい。
【００３９】
本発明との関係において使用されるポリオールは、典型的にはＢａｙｅｒ  ＭａｔｅｒｉａｌＳｃｉｅｎｃｅ  ＡＧ社から商品名Ｂａｙｃｏｌｌ（登録商標）又はＤｅｓｍｏｐｈｅｎ（登録商標）として入手可能な汎用化学品である。
【００４０】
本発明の更なる実施形態では、組成物は少なくとも１種のジイソシアネートも更に含有する。
【００４１】
好ましいジイソシアネートは芳香族及び脂肪族のジイソシアネートである。特に好ましいのはトルエン２，４−ジイソシアネート、トルエン２，６−ジイソシアネート、フェニレンジイソシアネート、４，４−ジフェニルメタンジイソシアネート、メチレンビス（４−フェニルイソシアネート）、ナフタレン１，５−ジイソシアネート、テトラメチレン１，４−ジイソシアネート、及び／又はヘキサメチレン１，６−ジイソシアネートであり、非常に好ましいのはトルエン２，４−ジイソシアネート及びトルエン２，６−ジイソシアネートである。
【００４２】
本発明の更なる実施形態では、組成物は少なくとも１種のジアミン及び／又はジオールも更に含有する。
【００４３】
鎖延長剤として使用される好適なジアミンは、２−メチルプロピル３，５−ジアミノ−４−クロロベンゾエート、ビス（４，４’−アミノ−３−クロロフェニル）メタン、３，５−ジメチルチオ−２，４−トリレンジアミン、３，５−ジメチルチオ−２，４−トリレンジアミン、３，５−ジエチル−２，４−トリレンジアミン、３，５−ジエチル−２，６−トリレンジアミン、４，４’−メチレンビス（３−クロロ−２，６−ジエチルアニリン）及び１，３−プロパンジオールビス（４−アミベンゾエート）である。
【００４４】
鎖の延長のために本発明との関係で使用されるジアミン又はジオールは、Ｒｈｅｉｎｃｈｅｍｉｅ  Ｒｈｅｉｎａｕ  ＧｍｂＨ社から商品名Ａｄｄｏｌｉｎｋ（登録商標）として入手可能な汎用化学品である。
【００４５】
鎖の延長に好適なジオールは、モル質量が２００ｇ／ｍｏｌ未満の短鎖ジオールであり、好ましくはブタン−１，４−ジオール又はヘキサン−１，６−ジオール及び／又はヒドロキノンビス（２−ヒドロキシエチル）エーテル（ＨＱＥＥ）である。
【００４６】
本発明との関係において使用されるジオールは、特にはＲｈｅｉｎ  Ｃｈｅｍｉｅ  Ｒｈｅｉｎａｕ  ＧｍｂＨ社から商品名Ａｄｄｏｌｉｎｋ（登録商標）として入手可能な汎用化学品である。
【００４７】
ポリオールに対するカルボジイミドの比率は、ポリオール１００重量部当たり好ましくは０．１〜５重量部、より好ましくは１〜３重量部である。
【００４８】
ポリオールに対するジイソシアネートの比率は、好ましくは２０〜５０：１００重量部、好ましくは２５〜３５：１００重量部である。
【００４９】
組成物がポリオールとカルボジイミドとジイソシアネートの他に、少なくとも１種のジアミン及び／又はジオールを更に含有する場合、ジアミン及び／又はジオールの量は、組成物基準で５〜３０重量％である。
【００５０】
組成物がポリオールとカルボジイミドとジイソシアネートの他に、少なくとも１種の触媒を更に含有する場合、触媒の量は、組成物基準で０．０１〜１重量％である。
【００５１】
使用される触媒は好ましくはジブチルスズジラウレート又はトリエチレンジアミンのプロピレングリコール液である。
【００５２】
本発明との関係において使用される触媒は、Ｒｈｅｉｎ  Ｃｈｅｍｉｅ  Ｒｈｅｉｎａｕ  ＧｍｂＨ社から商品名Ａｄｄｏｃａｔ（登録商標）として入手可能な汎用化学品である。
【００５３】
本発明は、更に、ポリオールが予め入れられたところに、式（Ｉ）の液体カルボジイミド又は式（Ｉ）のカルボジイミドの混合物が撹拌されながら入れられる、本発明の組成物の合成も提供する。
【００５４】
本発明の混合物がジイソシアネートを更に含有する場合、これは８０〜１３０℃の温度で、ポリオールと少なくとも１種の式（Ｉ）のカルボジイミドとからなる組成物の中に撹拌しながら入れられる。重付加反応が進行するにつれて生成するポリマーも同様に本発明の主題の一部をなす。
【００５５】
本発明は、更に、少なくとも１種のポリオール及び少なくとも１種の式（Ｉ）のカルボジイミドを、８０〜１３０℃の温度でジイソシアネートと反応させることで得られるポリマーも提供する。
【００５６】
ポリオールに対するジイソシアネートの比率は、好ましくは２０〜５０：１００重量部、より好ましくは２５〜３５：１００重量部である。
【００５７】
好ましいジイソシアネートは上述の芳香族ジイソシアネート及び脂肪族ジイソシアネートである。特に好ましいのはトルエン２，４−ジイソシアネート、トルエン２，６−ジイソシアネート、フェニレンジイソシアネート、４，４−ジフェニルメタンジイソシアネート、メチレンビス（４−フェニルイソシアネート）、ナフタレン１，５−ジイソシアネート、テトラメチレン１，４−ジイソシアネート及び／又はヘキサメチレン１，６−ジイソシアネートであり、トルエン２，４−ジイソシアネート及びトルエン２，６−ジイソシアネートが非常に好ましい。
【００５８】
本発明の混合物がジイソシアネートの他に、アミン及び／又はジオールも更に含有する場合、これは４０〜１００℃の温度で、ポリオールと少なくとも１種の式（Ｉ）のカルボジイミドとジイソシアネートとからなる組成物の中に撹拌しながら入れられる。
【００５９】
本発明の混合物がジイソシアネート、アミン及び／又はジオールの他に、少なくとも１種の触媒も更に含有する場合、これは最初にジオールと予め混合され、４０〜１００℃の温度で、ポリオールと少なくとも１種の式（Ｉ）のカルボジイミドとジイソシアネートとからなる組成物の中に撹拌しながら入れられる。
【００６０】
あるいは、本発明の組成物の合成は、「ワンショット」法によって行うこともできる。例えばＧ．Ｏｅｒｔｅｌｓ，Ｋｕｎｓｔｓｔｏｆｆ  Ｈａｎｄｂｕｃｈ  ７［Ｐｌａｓｔｉｃｓ  Ｈａｎｄｂｏｏｋ  ７］，ｐ．２６に記載されているこの方法は、本発明のカルボジイミドを用いて同様に行うことができる。
【００６１】
本発明は、更に、熱可塑性ポリウレタン（ＴＰＵ）、ポリウレタンエラストマー、ＰＵ接着剤、ＰＵ注型用樹脂、又はＰＵフォーム中での、本発明の組成物の加水分解劣化防止剤としての使用も提供する。
【００６２】
以下の実施例は本発明を説明する役割を果たすものであるが、本発明を限定する効果を有するものではない。
【実施例】
【００６３】
Ｓｔａｂａｘｏｌ（登録商標）  Ｐ２００という商品名で入手可能な、テトラメチルキシリレンジイソシアネートをベースとするポリカルボジイミドと、Ｒｈｅｉｎ  Ｃｈｅｍｉｅ  Ｒｈｅｉｎａｕ  ＧｍｂＨ社からＳｔａｂａｘｏｌ（登録商標）  Ｉという商品名で入手可能な固体の単量体カルボジイミド（ビス（２，６−ジイソプロピルフェニル）カルボジイミドについて、下記式のカルボジイミド（ＣＤＩ  Ｉ）
【化４】
2015520267.tif 000005
（式中、Ｒ１〜Ｒ６ラジカルはイソプロピルである）
との比較試験を、Ｂａｙｅｒ  ＭａｔｅｒｉａｌＳｃｉｅｎｃｅ  ＡＧ社のＤｅｓｍｏｐｈｅｎ（登録商標）  ２００１  ＫＳタイプであるポリエステルポリオール中で行った。
【００６４】
本発明の組成物で使用されるカルボジイミドの合成
焼き出し及び窒素充填を行った５００ｍｌのフランジ容器に、窒素を流した状態で４００ｇの２，４，６−トリイソプロピルフェニルイソシアネートを最初に入れ、１４０℃に加熱した。４００ｍｇの１−メチルホスホレンオキシドを添加した後、反応混合物を５時間以内に１６０℃に加熱した。その後、ＮＣＯ含量が＜１％（変換率＞９５％に相当）になるまで１６０℃で反応を継続した。このようにして得られた粗生成物を蒸留によって精製した。得られた生成物は２５℃で７００ｍＰａｓの粘度を有する淡黄色の液体であった。
【００６５】
熱安定性
熱安定性を調べるために、Ｍｅｔｔｌｅｒ  Ｔｏｌｅｄｏ社のＴＧＡ分析ユニット（ＴＧＡ／ＳＤＴＡ８５１）を用いて熱重量分析を行った。この目的のため、それぞれの試料１０〜１５ｍｇを、昇温３０〜６００℃、加熱速度１０℃／ｍｉｎで、窒素下で分析した。５％重量が減少した温度（℃）を測定した［Ｔ（５％）］。
【００６６】
結果は表１に示されている。
【００６７】
【表１】
2015520267.tif 000006
ポリエステルポリオール中の酸価の減少
【００６８】
公知のように、立体障害型カルボジイミドをベースとする加水分解安定剤の液体ポリエステルポリオール中での効果は、酸化の減少によって試験することができる。
【００６９】
本発明の組成物の酸価の減少を、Ｂａｙｅｒ  ＭａｔｅｒｉａｌＳｃｉｅｎｃｅ  ＡＧ社のＤｅｓｍｏｐｈｅｎ（登録商標）  ２００１  ＫＳであるポリエステルポリオール中で、ＣＤＩ  Ｉを用いて上述のＳｔａｂａｘｏｌ  Ｉ及びＳｔａｂａｘｏｌ  Ｐ２００と比較して試験した。
【００７０】
この目的のため、上述のカルボジイミド１重量％を、測定した酸価が約０．９ｍｇＫＯＨ／ｇであるポリエステルポリオール中に８０℃で撹拌しながら入れ、酸価を一定の間隔で測定した。
【００７１】
結果は表２に示されている。
【００７２】
【表２】
2015520267.tif 000007
【００７３】
この結果は、本発明のポリエステルポリオール／カルボジイミド組成物中では、Ｓｔａｂａｘｏｌ（登録商標）  Ｉ又はＳｔａｂａｘｏｌ（登録商標）  Ｐ２００を含有する組成物中よりも、非常に早く驚くほど酸が分解することを示している。それと同時に、本発明の組成物中のカルボジイミドが非常に優れた熱安定性を有しており、これはこれまで反応性がより低いポリカルボジイミドの場合でしか知られていなかったものである。
【国際調査報告】
2015520267.tif 000010
2015520267.tif 000011
2015520267.tif 000012
2015520267.tif 000013